"水と、着色剤と、1,2-ベンゾイソチアゾリン-3-オンが400ppm~800ppmと、2-ピリジンチオール-1-オキサイドナトリウム塩が600ppm~13000ppmである水性インキ組成物。しかしながら、着色剤として黒色直接染料を用いた水性染料インキ組成物は、インキ吸蔵体である中綿を用いた筆記具に於いてはカスレ等の筆記不良を起こしてしまうといった問題点があるため、使用量を抑えなくてはならないが、使用量を抑えると防黴効果を有する染料中のオルトフェニルジアミン基の量が少なくなる為に、防黴効果が得られなくなるといった問題点がある。そこで、特許文献1に開示されているように、2-ピリジンチオール-1-オキサイドナトリウム塩を大量に使用すると、防黴効果は得られるものの、時間経過とともに色味を変化させてしまうという問題点を有している。また、特許文献2に開示されているように1,2-ベンゾイソチアゾリン-3-オンを大量に使用しても時間経過とともに直接染料に吸着されてしまい、防黴効果が弱くなってしまう。更に、特許文献3に開示されているような、1,2-ベンズイソチアゾリン-3-オンと2-ピリジンチオール-1-オキサイドナトリウム塩との配合比率や配合量では、例えばJIS指定黴のAspergillusnigerFERMS-1、AspergillusnigerFERMS-2、AspergillusnigerFERMS-3、EurotiumtonophilumFERMS-4、PenicilliumcitrinumFERMS-5、PenicilliumfuniculosumFERMS-6、CladosporiumCladosporioidesFERMS-8、AureobasidiumpullulansFERMS-9、GliocladiumvirensFERMS-10、ChaetomiumglobosumFERMS-11、FusariumproliferatumFERMS-12、MirotheciumverrucariaFERMS-13等への十分な防黴効果を得ることはできない。本発明は、防黴効果を有し、保存安定性にも優れる水性インキ組成物とすることを目的とする。本発明は、水と、着色剤と、1,2-ベンゾイソチアゾリン-3-オンが400ppm~800ppmと、2-ピリジンチオール-1-オキサイドナトリウム塩が600ppm~13000ppmである水性インキ組成物を要旨とする。本発明の水性インキ組成物は、1,2-ベンゾイソチアゾリン-3-オンを400ppm~800ppm使用することにより初期における防黴効果を得ることはできるが、時間経過とともに黒色直接染料に吸着されてしまい防黴効果が弱まってしまう。そこで更に2-ピリジンチオール-1-オキサイドナトリウム塩を600ppm~13000ppm添加することにより時間の経過による防黴性の低下を補うことができるのである。以下、本発明を詳細に説明する。本発明に使用する着色剤は、従来の水性インキに用いられる染料及び顔料が使用可能である。染料では酸性染料、直接染料、塩基性染料等のいずれも用いることができる。その一例を挙げれば、ジャパノールファストブラックDコンクC.I.ダイレクトブラック17、ウォーターブラック100L同19、ウォーターブラックL-200同19、ダイレクトファストブラックB同22、ダイレクトファストブラックAB同32、ダイレクトディープブラックEX同38、ダイレクトファストブラックコンク同51、カヤラススプラグレイVGN同71、カヤラスダイレクトブリリアントエローGC.I.ダイレクトエロー4、ダイレクトファストエロー5GL同26、アイゼンプリムラエローGCLH同44、ダイレクトファストエローR同50、アイゼンダイレクトファストレッドFHC.I.ダイレクトレッド1、ニッポンファストスカーレットGSX同4、ダイレクトファストスカーレット4BS同23、アイゼンダイレクトローデュリンBH同31、ダイレクトスカーレットB同37、カヤクダイレクトスカーレット3B同39、アイゼンプリムラピンク2BLH同75、スミライトレッドF3B同80、アイゼンプリムラレッド4BH同81、カヤラススプラルビンBL同83、カヤラスライトレッドF5G同225、カヤラスライトレッドF5B同226、カヤラスライトローズFR同227、ダイレクトスカイブルー6BC.I.ダイレクトブルー1、ダイレクトスカイブルー5B同15、スミライトスプラブルーBRRコンク同71、ダイボーゲンターコイズブルーS同86、ウォーターブルー3同86、カヤラスターコイズブルーGL同86、カヤラススプラブルーFF2GL同106、カヤラススプラターコイズブルーFBL同199等の直接染料や、アシッドブルーブラック10BC.I.アシッドブラック1、ニグロシン同2、スミノールミリングブラック8BX同24、カヤノールミリングブラックVLG同26、スミノールファストブラックBRコンク同31、ミツイナイロンブラックGL同52、アイゼンオパールブラックWHエクストラコンク同52、スミランブラックWA同52、ラニルブラックBGエクストラコンク同107、カヤノールミリングブラックTLB同109、スミノールミリングブラックB同109、カヤノールミリングブラックTLR同110、アイゼンオパールブラックニューコンク同119、ウォーターブラック187-L同154、カヤクアシッドブリリアントフラビンFFC.I.アシッドエロー7:1、カヤシルエローGG同17、キシレンライトエロー2G140同17、スミノールレベリングエローNR同19、ダイワタートラジン同23、カヤクタートラジン同23、スミノールファストエローR同25、ダイアシッドライトエロー2GP同29、スミノールミリングエローO同38、スミノールミリングエローMR同42、ウォーターエロー6同42、カヤノールエローNFG同49、スミノールミリングエロー3G同72、スミノールファストエローG同61、スミノールミリングエローG同78、カヤノールエローN5G同110、スミノールミリングエロー4G200同141、カヤノールエローNG同135、カヤノールミリングエロー5GW同127、カヤノールミリングエロー6GW同142、スミトモファストスカーレットAC.I.アシッドレッド8、カヤクシルクスカーレット同9、ソーラールビンエクストラ同14、ダイワニューコクシン同18、アイゼンボンソーRH同26、ダイワ赤色2号同27、スミノールレベリングブリリアントレッドS3B同35、カヤシルルビノール3GS同37、アイゼンエリスロシン同51、カヤクアシッドローダミンFB同52、スミノールレベリングルビノール3GP同57、ダイアシッドアリザリンルビノールF3G200同82、アイゼンエオシンGH同87、ウォーターピンク2同92、アイゼンアシッドフロキシンPB同92、ローズベンガル同94、カヤノールミリングスカーレットFGW同111、カヤノールミリングルビン3BW同129、スミノオールミリングブリリアントレッド3BNコンク同131、スミノールミリングブリリアントレッドBS同138、アイゼンオパールピンクBH同186、スミノールミリングブリリアントレッドBコンク同249、カヤクアシッドブリリアントレッド3BL同254、カヤクアシッドブリリドブリリアントレッドBL同265、カヤノールミリングレッドGW同276、ミツイアシッドバイオレット6BNC.I.アシッドバイオレット15、ミツイアシッドバイオレットBN同17、スミトモパテントピュアブルーVXC.I.アシッドブルー1、ウォーターブルー106同1、パテントブルーAF同7、ウォーターブルー9同9、ダイワ青色1号同9、スプラノールブルーB同15、オリエントソルブルブルーOBC同22、スミノールレベリングブルー4GL同23、ミツイナイロンファストブルーG同25、カヤシルブルーAGG同40、カヤシルブルーBR同41、ミツイアリザリンサフィロールSE同43、スミノールレベリングスカイブルーRエクストラコンク同62、ミツイナイロンファストスカイブルーB同78、スミトモブリリアントインドシアニン6Bh/c同83、サンドランシアニンN-6B350同90、ウォーターブルー115同90、オリエントソルブルブルーOBB同93、スミトモブリリアントブルー5G同103、カヤノールミリングウルトラスカイSE同112、カヤノールミリングシアニン5R同113、アイゼンオパールブルー2GLH同158、ダイワギニアグリーンBC.I.アシッドグリーン3、アシッドブリリアントミリンググリーンB同9、ダイワグリーン70同16、カヤノールシアニングリーンG同25、スミノールミリンググリーンG同27等の酸性染料、アイゼンカチロンイエロー3GLHC.I.ベーシックイエロー11、アイゼンカチロンブリリアントイエロー5GLH同13、スミアクリルイエローE-3RD同15、マキシロンイエロー2RL同19、アストラゾンイエロー7GLL同21、カヤクリルゴールデンイエローGL-ED同28、アストラゾンイエロー5GL同51、アイゼンカチロンオレンジGLHC.I.ベーシックオレンジ21、アイゼンカチロンブラウン3GLH同30、ローダミン6GCPC.I.ベーシックレッド1、アイゼンアストラフロキシン同12、スミアクリルブリリアントレッドE-2B同15、アストラゾンレッドGTL同18、アイゼンカチロンブリリアントピンクBGH同27、マキシロンレッドGRL同46、アイゼンメチルバイオレットC.I.ベーシックバイオレット1、アイゼンクリスタルバイオレット同3、アイゼンローダミンB同10、アストラゾンブルーGC.I.ベーシックブルー1、アストラゾンブルーBG同3、メチレンブルー同9、マキシロンブルーGRL同41、アイゼンカチロンブルーBRLH同54、アイゼンダイヤモンドグリーンGHC.I.ベーシックグリーン1、アイゼンマラカイトグリーン同4、ビスマルクブラウンGC.I.ベーシックブラウン1等の塩基性染料が挙げられる。顔料ではアゾ系顔料、ニトロソ系顔料、ニトロ系顔料、塩基性染料系顔料、酸性染料系顔料、建て染め染料系顔料、媒染染料系顔料、及び天然染料系顔料等の有機系顔料、黄土、バリウム黄、紺青、カドミウムレッド、硫酸バリウム、酸化チタン、弁柄、鉄黒、カーボンブラック等の無機顔料等が挙げられ、これらは単独あるいは混合して使用することが出来る。具体例を挙げるとアニリンブラックC.I.50440、シアニンブラック、ナフトールエローSC.I.10316、ハンザエロー10GC.I.11710、ハンザエロー5GC.I.11660,ハンザエロー3GC.I.11670、ハンザエローGC.I.11680,ハンザエローGRC.I.11730、ハンザエローAC.I.11735、ハンザエローRNC.I.11740、ハンザエローRC.I.12710、ピグメントエローLC.I.12720、ベンジジンエローC.I.21090、ベンジジンエローGC.I.21095、ベンジジンエローGRC.I.21100、パーマネントエローNCGC.I.20040、バルカンファストエロー5GC.I.21220、バルカンファストエローRC.I.21135、タートラジンレーキC.I.19140、キノリンエローレーキC.I.47005、アンスラゲンエロー6GLC.I.60520、パーマネントエローFGL、パーマネントエローH10G、パーマネントエローHR、アンスラピリミジンエローC.I.68420、スダーンIC.I.12055、パーマネントオレンジC.I.12075、リソールファストオレンジC.I.12125、パーマネントオレンジGTRC.I.12305、ハンザエロー3RC.I.11725、バルカンファストオレンジGGC.I.21165、ベンジジンオレンジGC.I.21110、ペルシアンオレンジC.I.15510、インダンスレンブリリアントオレンジGKC.I.59305、インダンスレンブリリアントオレンジRKC.I.59105、インダンスレンブリリアントオレンジGRC.I.71105、パーマネントブラウンFGC.I.12480、パラブラウンC.I.12071、パーマネントレッド4RC.I.12120、パラレッドC.I.12070、ファイヤーレッドC.I.12085、パラクロルオルトアニリンレッドC.I.12090、リソールファストスカーレット、ブリリアントファストスカーレットC.I.12315、ブリリアントカーミンBS、パーマネントレッドF2RC.I.12310、パーマネントレッドF4RC.I.12335、パーマネントレッドFRLC.I.12440、パーマネントレッドFRLLC.I.12460,パーマネントレッドF4RHC.I.12420、ファストスカーレットVD、バルカンファストルビンBC.I.12320、バルカンファストピンクGC.I.12330,ライトファストレッドトーナーBC.I.12450、ライトファストレッドトーナーRC.I.12455、パーマネントカーミンFBC.I.12490、ピラゾロンレッドC.I.12120、リソールレッドC.I.15630、レーキレッドCC.I.15585、レーキレッドDC.I.15500、アンソシンBC.I.18030、ブリリアントスカーレットGC.I.15800、リソールルビンGKC.I.15825、パーマネントレッドF5RC.I.15865、ブリリアントカーミン6BC.I.15850、ピグメントスカーレット3BC.I.16105、ボルドー5BC.I.12170、トルイジンマルーンC.I.12350、パーマネントボルドーF2RC.I.12385、ヘリオボルドーBLC.I.14830、ボルドー10BC.I.15880、ボンマルーンライトC.I.15825、ボンマルーンメジウムC.I.15880、エオシンレーキC.I.45380、ローダミンレーキBC.I.45170、ローダミンレーキYC.I.45160、アリザリンレーキC.I.58000、チオインジゴレッドBC.I.73300、チオインジゴマルーンC.I.73385、パーマネントレッドFGRC.I.12370、PVカーミンHR、ワッチングレッド,モノライトファストレッドYSC.I.59300、パーマネントレッドBL、ファストバイオレットB、メチルバイオレットレーキC.I.42535、ジオキサジンバイオレット、アルカリブルーレーキC.I.42750A、C.I.42770A、ピーコックブルーレーキC.I.42090、ピーコックブルーレーキC.I.42025、ビクトリアブルーレーキC.I.44045、フタロシアニンブルーC.I.74160、ファストスカイブルーC.I.74180、インダンスレンブルーRSC.I.69800、インダンスレンブルーBCC.I.69825、インジゴC.I.73000、ピグメントグリーンBC.I.10006、ナフトールグリーンBC.I.10020、グリーンゴールドC.I.12775、アシッドグリーンレーキ、マラカイトグリーンレーキC.I.42000、フタロシアニングリーン等が挙げられる。これらの着色剤の使用量は、インキ全量に対して0.5~30重量が好ましい。着色剤に顔料を用いた場合は顔料を安定に分散させるために分散剤を使用することは差し支えない。分散剤として従来一般に用いられている水溶性樹脂もしくは水可溶性樹脂や、アニオン系もしくはノニオン系の界面活性剤などの、顔料の分散剤として用いられるものが使用できる。一例として、高分子分散剤として、リグニンスルホン酸塩、セラックなどの天然高分子、ポリアクリル酸塩、スチレン-アクリル酸共重合物の塩、ビニルナフタレン-マレイン酸共重合物の塩、β-ナフタレンスルホン酸ホルマリン縮合物のナトリウム塩、リン酸塩、などの陰イオン性高分子やポリビニルアルコール、ポリエチレングリコールなどの非イオン性高分子などが挙げられる。また、界面活性剤として、アルキル硫酸塩、ポリオキシエチレンアルキルエーテル硫酸塩、N-アシルアミノ酸及びその塩、N-アシルメチルタウリン塩、ポリオキシエチレンアルキルエーテル酢酸塩、アルキルスルホカルボン酸塩、α-オレフィンスルホン酸塩、アルキルリン酸塩、ポリオキシエチレンアルキルエーテルリン酸塩などの陰イオン界面活性剤、ポリオキシエチレンアルキルエーテル類、ソルビタンアルキルエステル類、ポリオキシエチレンソルビタンアルキルエステル類などの非イオン性界面活性剤が挙げられる。これら水可溶性樹脂及び界面活性剤は、その1種または2種以上を選択し、併用しても使用できる。その使用量は、顔料10重量部に対し0.05~20重量部が好ましい。顔料の場合は、更に、水性媒体に分散した水性インキベースを用いることは、顔料インキ製造上有利なことである。具体的には、FujiSPBlack8031、同8119、同8167、同8276、同8381、同8406、FujiSPRed5096、同5111、同5193、同5220、FujiSPBordeaux5500、FujiSPBlue6062、同6133、同6134、同6401、FujiSPGreen7051、FujiSPYellow4060、同4178、FujiSPViolet9011、FujiSPPink9524、同9527、FujiSPOrange534、FUjiSPBrown3074、FUJISPRED5543、同5544以上、富士色素株製、EmacolBlackCN、EmacolBlueFBB、同FB、同KR、EmacolGreenLXB、EmacolVioletBL、EmacolBrown3101、EmacolCarmmineFB、EmacolRedBS、EmacolOrangeR、EmacolYellowFD、同IRN、同3601、同FGN、同GN、同GG、同F5G、同F7G、同10GN、同10G、SandyeSuperBlackK、同C、SandyeSuperGreyB、SandyeSuperBrownSB、同FRL、同RR、SandyeSuperGreenL5G、同GXB、SandyeSuperNavyBlueHRL、同GLL、同HB、同FBL-H、同FBL-160、同FBB、SandyeSuperVioletBLH/C、同BL、SandyeSuperBordeauxFR、SandyeSuperPinkFBL、同F5B、SandyeSuperRubineFR、SandyesuperCarmmineFB、SandyeSuperRedFFG、同RR、同BS、SandyeSuperOrangeFL、同R、同BO、SandyeGoldYellow5GR、同R、同3R、SandyeYwllowGG、同F3R、同IRC、同FGN、同GN、同GRS、同GSR-130、同GSN-130、同GSN、同10GN以上、山陽色素株製、RioFastBlackFx8012、同8313、同8169、RioFastRedFx8209、同8172、RioFastRedSFx8315、同8316、RioFastBlueFx8170、RioFastBlueFX8170、RioFastBlueSFx8312、RioFastGreenSFx8314以上、東洋インキ株製、NKW-2101、同2102、同2103、同2104、同2105、同2106、同2107、同2108、同2117、同2127、同2137、同2167、同2101P、同2102P、同2103P、同2104P、同2105P、同2106P、同2107P、同2108P、同2117P、同2127P、同2137P、同2167P、NKW-3002、同3003、同3004、同3005、同3007、同3077、同3008、同3402、同3404、同3405、同3407、同3408、同3477、同3602、同3603、同3604、同3605、同3607、同3677、同3608、同3702、同3703、同3704、同3705、同3777、同3708、同6013、同6038、同6559以上、日本蛍光株製、コスモカラーS1000Fシリーズ東洋ソーダ株製、ビクトリアエローG-11、同G-20、ビクトリアオレンジG-16、同G-21、ビクトリアレッドG-19、同G-22、ビクトリアピンクG-17、同G-23、ビクトリアグリーンG-18、同G-24、ビクトリアブルーG-15、同G-25以上、御国色素株製、ポルックスPC5T1020、ポルックスブラックPC8T135、ポルックスレッドIT1030等のポルックスシリーズ以上、住化カラー株製などが挙げられるものであり、これらは1種又は2種以上選択して併用できるものである。本発明の骨子である黴が生育するエネルギーを獲得する呼吸機能を阻害する1,2-ベンゾイソチアゾリン-3-オン及び黴の細胞壁を構成しているペプチドグルカンをグルコースアミンなどから合成する細胞壁合成機能、黒色直接染料に吸着されない規則的に重合し酵素蛋白、細胞構成蛋白質やペプチドの合成を行う蛋白質合成機能等の合成機能を阻害する2-ピリジンチオール1-オキサイドナトリウム塩は、防黴剤として用いるものである。これらの物質は、黒色水性染料インキ組成物に併用して用いることによって、充分な防黴性を示すことができる。1,2-ベンゾイソチアゾリン-3-オンの具体例としては、プロクセルGXLSアーチケミカルズジャパン株製、サンアイバックFX三愛石油株製、トップサイド600株パーマケムアジア等が挙げられる。2-ピリジンチオール-1-オキサイドナトリウム塩の具体例としては、サンアイバックソジウムオマジン三愛石油株製等が挙げられる。また、1.2-ベンゾイソチアゾリン-3-オン及び2-ピリジンチオール1-オキサイドナトリウム塩を併用したサンアイバックP-100三愛石油株製等を用いることもできる。その使用量は、防黴効果及び使用量による黒色染料インキ組成物の粘度上昇を考慮すると、黒色水性染料インキ組成物全量に対して1,2-ベンゾイソチアゾリン-3-オンは350ppm~850ppm、より好ましくは400ppm~800ppmである。更に2-ピリジンチオール1-オキサイドナトリウム塩は、多く添加すると黒色直接染料を時間経過とともに変色させてしまうため、560ppm~1310ppm、より好ましくは600ppm~1300ppmである。低温時でのインキの凍結防止、染料の可溶化剤、顔料の分散媒等、インキの種々の品質を担うインキ溶媒として、従来公知の水溶性有機溶媒が使用できる。具体例としては、エチレングリコール、ジエチレングリコール、トリエチレングリコール、プロピレングリコール、ポリエチレングリコール、ヘキシレングリコール、1,3-ブチレングリコール、チオジエチレングリコール、グリセリン等のグリコール類、エチレングリコールモノメチルエーテル、プロピレングリコールモノメチルエーテル、ジエチレングリコールモノメチルエーテル、ジプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル等のグリコールエーテル類、2-ピロリドン、N-メチル-2-ピロリドン等が挙げられる。これらの水溶性有機溶媒は、単独あるいは混合して使用することができる。着色剤を紙面に定着させるためなどで各種樹脂を併用することもできる。例えば、セラック、スチレン-マレイン酸共重合体及びその塩、スチレン-アクリル酸共重合体及びその塩、Α-メチルスチレン-アクリル酸共重合体及びその塩、アクリル樹脂、マレイン酸樹脂、尿素樹脂、ポリビニルブチラール、ポリビニルアルコール、ポリエチレンオキサイド、ポリビニルアセタール、ポリアミド樹脂、エポキシ樹脂、ポリビニルアルキルエーテル、クマロン-インデン樹脂、ロジン系樹脂やその水素添加物、ケトン樹脂、ポリアクリル酸ポリメタクリル酸共重合物などが挙げられる。インキのpHを調整するために、水酸化ナトリウム、水酸化リチウム、トリエタノールアミン、モノエタノールアミン、アミノメチルプロパンジオールなどの塩基性物質や、硫酸などの酸性物質を添加してもよい。以上に示した成分以外に必要に応じて、ペン先乾燥防止剤、消泡剤、可塑剤、各種活性剤、樹脂の溶解性を妨げない程度の有機溶剤など、種々の添加剤を適宣選択して使用することができる。本発明の黒色水性染料インキ組成物の製造方法は、上記せる各成分を必要量混合し、プロペラ撹拌機、ホモミキサー、ラボミキサー等の高速撹拌機等の撹拌機にて混合分散することにより容易に得ることができる。以下、実施例に基づき本発明を説明するが、本発明は実施例のみに限定されるものではない。実施例1WATERBLACKL-200精製したC.I.ダイレクトブラック19を20含む水溶液、オリエント化学工業株製40.0部ダイワレッドNo.103WBC.I.アシッドレッド87、ダイワ化成株製0.1部サンアイバックP-1001.2-ベンゾイソチアゾリン-3-オン及び2-ピリジンチオール1-オキサイドナトリウム塩を1:1.7の割合で含有する防黴剤、有効成分19、三愛石油株製1.05部エチレングリコール5.0部チオジグリコール8.0部エチレン尿素10.0部ノイゲンPポリオキシエチレンアルキルエーテル水溶液、第一工業製薬株製0.2部水35.65部上記成分をホモミキサーにて1時間撹拌して、黒色水性染料インキ組成物を得た。実施例2ダイワブルーNo.1WBC.I.アシッドブルー9、ダイワ化成株製3.5部ダイワレッドNo.106WBC.I.アシッドレッド52、ダイワ化成株製0.8部プロクセルGXLS1.2-ベンゾイソチアゾリン-3-オンを含む腐防黴剤、有効成分20、アーチケミカルジャパン株製0.2部サンアイバックソジウムオマジン2-ピリジンチオール1-オキサイドナトリウム塩を含有する防黴剤、有効成分40、三愛石油株製0.2部エチレングリコール9.0部ジエチレングリコール8.0部プロピレングリコール10.0部ノイゲンP前述0.2部水68.1部上記成分をホモミキサーにて1時間撹拌して、青色水性染料インキ組成物を得た。実施例3ダイワレッドNo.103WBC.I.アシッドレッド87、ダイワ化成株製3.5部WATERYELLOW6C.I.アシッドイエロー42、オリエント化学工業株製3.5部プロクセルGXLS前述0.4部サンアイバックソジウムオマジン前述0.15部エチレングリコール10.0部グリセリン10.0部ノイゲンP前述0.2部水72.25部上記成分をホモミキサーにて1時間撹拌して、赤色水性染料インキ組成物を得た。実施例4FUJISPBLACK8922カーボンブラックを分散した水性顔料分散液、冨士色素株製20.0部プロクセルGXLS前述0.4部サンアイバックソジウムオマジン前述0.325部エチレングリコール15.0部グリセリン15.0部ジョンクリル734スチレンアクリル共重合物、BASFジャパン株製1.0部水48.275部上記成分をホモミキサーにて1時間撹拌して、黒色水性顔料インキ組成物を得た。実施例5WATERBLACK187-LM精製したC.I.ダイレクトブラック154を15含む水溶液、オリエント化学工業株製60.0部プロクセルGXLS前述0.2部サンアイバックソジウムオマジン前述0.325部エチレングリコール7.0部ジエチレングリコール7.0部プロピレングリコール10.0部ノイゲンP前述0.2部水15.275部上記成分をホモミキサーにて1時間撹拌して、黒色水性染料インキ組成物を得た。実施例6FUJISPBLUE6401フタロシアニンブルーを分散した水性顔料分散液、冨士色素株製26.0部ジョンクリル734前述1.0部サンアイバックP-100前述0.5部プロクセルGXLS前述0.2部エチレングリコール10.0部グリセリン10.0部水52.3部上記成分をホモミキサーにて1時間撹拌して、青色水性顔料インキ組成物を得た。実施例7WATERBLACK191-L精製したC.I.ダイレクトブラック19を15含む有水溶液、オリエント化学工業株製50.0部食用黄色4号C.I.フードイエロー4、ダイワ化成株製0.2部プロクセルGXLS前述0.25部サンアイバックソジウムオマジン前述0.25部エチレングリコール8.0部ジチレングリコール8.0部プロピレングリコール8.0部ノイゲンP前述0.2部水25.1部上記成分をホモミキサーにて1時間撹拌して、黒色水性染料インキ組成物を得た。実施例8ルミコールNKW-3902EC.I.ベーシックイエロー40とC.I.ベーシックブルー3とスチレンアクリルニトリル共重合体とを混合分散した水性蛍光顔料分散液、日本蛍光化学株製40.0部サンアイバックP-100前述0.6部プロピレングリコール5.0部グリセリン20.0部ノイゲンP前述0.2部水34.2部上記成分をホモミキサーにて1時間撹拌して、緑色水性顔料インキ組成物を得た。実施例9FUJISPRED5657C.I.ピグメントレッド170を分散した水性顔料分散液、冨士色素株製25.0部プロクセルGXLS前述0.4部サンアイバックソジウムオマジン前述0.15部ジョンクリル734前述1.0部エチレングリコール12.0部グリセリン13.0部水48.45部上記成分をホモミキサーにて1時間撹拌して、赤色水性顔料インキ組成物を得た。比較例1実施例1のサンアイバックP-100前述1.05部を0.3部に、水35.65部を36.4部に変えた以外は、実施例1と同様にして、黒色水性染料インキ組成物を得た。比較例2実施例2サンアイバックP-100前述0.2部を0.35部に、水59.1部を58.9部に変えた以外は、実施例2と同様にして、青色水性染料インキ組成物を得た。比較例3実施例3のサンアイバックP-100前述0.55部を1.1部に、水66.55部を66.0部に変えた以外は、実施例3と同様にして、黒色水性染料インキ組成物を得た。実施例1~実施例9及び比較例1~比較例3にて作成したインキを用いたかび抵抗性試験、色調変化試験を行った。その結果を表1に示す。かび抵抗性試験1初期実施例1~実施例9、及び比較例1~比較例6にて作成した黒色水性染料インキ組成物を、日本工業規格JISZ2911かび抵抗性試験方法に記載された方法に従ってかび抵抗性試験を行い評価が○のものを良品とした。評価基準○:阻止円有り△:僅かな阻止円有り×:阻止円無し。黒色水性染料インキ組成物中に黴が発生。かび抵抗性試験2経時実施例1~実施例9、及び比較例1~比較例6にて作成した黒色水性染料インキ組成物を容量50mlのガラス瓶に入れ蓋をして、50°C30恒温槽に3ヶ月放置後、日本工業規格JISZ2911かび抵抗性試験方法に記載された方法に従って、かび抵抗性試験を行い、評価が○のものを良品とした。尚、以下に記す12種類のJIS指定の黴の胞子を採取して1オクチルフェノールポリエチレングリコールエーテル水溶液にて混合分散した懸濁水溶液を用いた。使用したJIS指定の黴AspergillusnigerFERMS-1、AspergillusnigerFERMS-2、AspergillusnigerFERMS-3、EurotiumtonophilumFERMS-4、PenicilliumcitrinumFERMS-5、PenicilliumfuniculosumFERMS-6、CladosporiumCladosporioidesFERMS-8、AureobasidiumpullulansFERMS-9、GliocladiumvirensFERMS-10、ChaetomiumglobosumFERMS-11、FusariumproliferatumFERMS-12、MirotheciumverrucariaFERMS-13評価基準○:阻止円有り、△:僅かな阻止円有り×:阻止円無し。黒色水性染料インキ組成物中に黴が発生。色調変化ΔE実施例1~実施例9、及び比較例1~比較例6にて作成した黒色水性染料インキ組成物を初期及び、容量50mlのガラス瓶に入れ蓋をして、50°C30恒温槽に3ヶ月放置後に、筆記用紙坪量50~100g/m2、白色度75以上に縦横各1回均一にアクリル製のインキ吸収体でインキを塗り、乾燥後、分光式差計NF777日本電色工業株製にて、初期と放置後の色差ΔEを測定した。ΔEの値が1.5以内であると、目視でも色の差は認められないが、それ以上になると目視でも色の差が認められるので、ΔEが1.5以内のものを良品とした。実施例1~実施例9及び比較例1~実施例6にて作成したインキをポリウレタン製ペン先とアクリル繊維製のインキ吸収体を用いた筆記具SF-15、ぺんてる株製に充填し筆記試験をおこなった。実施例1~実施例9では、水と黒色直接染料と防黴剤とからなる黒色水性染料インキ組成物において、防黴剤として1,2-ベンゾイソチアゾリン-3-オンを400ppm~800ppm、及び2-ピリジンチオール-1-オキサイドナトリウム塩を600ppm~1,300ppmとすることにより、防黴効果を得られると共に、経時による色味の変化もなくなる。比較例1は、腐防黴剤の量が少ない為に、防黴剤の効果は得られない。比較例2は、防黴効果は得られるものの、2-ピリジンチオール-1-オキサイドナトリウム塩の使用量が多いために、経時で色味が変化しやすい。比較例3は、1,2-ベンゾイソチアゾリン-3-オンの量を多くしても、2-ピリジンチオール-1-オキサイドナトリウム塩の量が少ない為に、経時における防黴性の効果が得られない。"